(57)【要約】【課題】コンデンサー内部絶縁油用酸化防止袋のリークを完全に防止することができ、封止加工時間を大幅に短縮でき、軽量で強度の大きいコンデンサー内部絶縁油用酸化防止袋を提供する。【解決手段】複数枚の熱融着性シートを継ぎ目線の上にあてがったシールテープで融着連結した引布シート２枚を重合し、該引布シート周縁部を融着してなる袋体であって、該袋体の継ぎ目線に設けた開放穴から袋体の内面を引き出し、袋の内面と外面を反転させ、該開放穴を融着封止してなることを特徴とするコンデンサー絶縁油用酸化防止袋。【選択図】図２
2005022733.tif 000002
【特許請求の範囲】
【請求項１】
複数枚の熱融着性シートを継ぎ目線の上にあてがったシールテープで融着連結した引布シート２枚を重合し、該引布シート周縁部を融着してなる袋体であって、該袋体の継ぎ目線に設けた開放穴から袋体の内面を引き出し、該袋体の内面と外面とを反転させ、該開放穴を融着封止してなることを特徴とするコンデンサー絶縁油用酸化防止袋。
【請求項２】
熱融着性シートの連結方法が、該熱融着性シートの継ぎ目線より短いシールテープを該シートの両端から間隔をあけて継ぎ目線上に該継ぎ目線の両端部を残して融着し、該シールテープの端部の形状に相当する凹状部を有するリーク防止フィルムを該シールテープの端部に前記凹状部を嵌合させて継ぎ目線の両端部上に貼付し、かつ、該リーク防止フィルムを融着してなることを特徴とする請求項１記載のコンデンサー絶縁油用酸化防止袋。
【請求項３】
熱融着性シートが熱可塑性ポリウレタン引布シートであることを特徴とする請求項１又は２記載のコンデンサー絶縁油用酸化防止袋。
【請求項４】
融着加工がウエルダー加工で行うことを特徴とする請求項１、２又は３記載のコンデンサー絶縁油用酸化防止袋。
【発明の詳細な説明】
【技術分野】
【０００１】
本発明は、コンデンサーの内部絶縁油用酸化防止袋に関する。さらに詳しくは、気密性、耐久性に優れたコンデンサー内部絶縁油用酸化防止袋に関する。
【背景技術】
【０００２】
コンデンサーは蓄電器とも呼ばれる電気機器の一種であって、２枚の導体板の間に誘電体を挟んで向き合わせたものを単位構成とし、この単位構成を多数重ね合わせて作製される。誘電体には、空気、絶縁油、非伝導性固体が目的に応じて選択され使用される。絶縁油を挟んだものは、電気容量を増大させることができ、耐圧性も高くできるため工業用のコンデンサーに多用されている。
本発明に用いるコンデンサー内部には絶縁油が充填されている。この絶縁油は空気に触れると酸化され絶縁性能が劣化する。温度変化によってコンデンサー内外で気圧差を生ずるため微細な空隙からも空気や湿気は侵入する。このため絶縁油が空気に触れるのを防止する必要があり、圧力変動を吸収できる隔離手段が必要である。絶縁油と接触する気密性の袋にフランジを装着しコンデンサー容器に取り付ける方法で通常防御している。袋内部は外気と連通しているが、袋から絶縁油へは空気は完全に遮断されている構造になっている。従来この方法によるコンデンサー内部絶縁油の酸化防止袋は、耐油性ゴムであるアクリロニトリルブタジエンゴム（ＮＢＲ）引布シートをプレス加硫接着して気密化した袋を使用してきた。大型のコンデンサー容器の場合には、引布シートを継布する必要がある。このため継ぎ目線の部分の気密化が極めて重要である。これまで継ぎ目線上を該引布シート継ぎ目線の上端から下端までシールテープで覆い、本体引布シートとシールテープとの積層端部の上にフィルムを貼着して段差を解消し、密封化したコンデンサー内部絶縁油用酸化防止袋を使用してきていた。しかし、この方法では、本体引布シートとシールテープとの積層端面からのリークを完全には止めることができず、しばしば、追加して手直し作業が必要となり、全面作り直しをしなければならない事態も発生している。またこの方法ではプレス加硫接着を必要とするため、酸化防止袋の強度発現のために効果のある加工中間段階での該酸化防止袋の裏返し加工（継ぎ目線シールテープが袋の内側に反転して移行する）ができない。このため、引布シート継ぎ目線をシールテープで覆った面を外側にした酸化防止袋しか作製できなかった。継ぎ目線をシールテープで覆った面を外側にした状態では袋の膨脹収縮などによるコンデンサー壁面との摩擦などで損傷し気密性を損なう場合がある。また、袋体周縁融着部分は袋が膨脹時に突起状になり、コンデンサー壁面と接触し引っかかる障害があった。さらに、この方法ではプレス加硫接着を行うため加工に長時間を要し、生産性の悪く、ゴム製であるため重い欠点がある。
【発明の開示】
【発明が解決しようとする課題】
【０００３】
本発明は、コンデンサー内部絶縁油用酸化防止袋のリークを完全に防止することができ、封止加工時間を大幅に短縮でき、軽量で強度の大きいコンデンサー内部絶縁油用酸化防止袋を提供することを目的としている。
【課題を解決するための手段】
【０００４】
本発明者らは、従来のアクリロニトリルブタジエンゴム（ＮＢＲ）引布シートに代えて、耐油性を有する熱融着性樹脂で被覆した繊維織布シートを使用すれば、軽量で取り扱い作業性がよく、工程時間を大幅に短縮でき、しかもシール継ぎ目線や袋体周縁融着突起部分を袋内部へ表裏反転して収納できることに気づいた。また、従来の方法では、引布シートの継ぎ目線のシール方法が、該引布シート継ぎ目線の上端から下端まで揃えて継ぎ目線上をシールテープで覆うことでリークを防いでいることに疑問をもった。この方法では逆に引布シート端部での段差が大きいため、リークを誘発するのではないかと考え、該引布シート継ぎ目線の両端部から内側に一定距離を置いた位置の間の引布シート継ぎ目線の上を、シールテープで覆い、かつ、凹部がシールテープの端部と嵌合するようにリーク防止フィルムを該引布シート継ぎ目線の上端及び下端に沿って貼着することでリークを完全に防げることを見出し、この知見に基づいて本発明を完成するにいたった。
すなわち本発明は、
（１）複数枚の熱融着性シートを継ぎ目線の上にあてがったシールテープで融着連結した引布シート２枚を重合し、該引布シート周縁部を融着してなる袋体であって、該袋体の継ぎ目線に設けた開放穴から袋体の内面を引き出し、該袋体の内面と外面とを反転させ、該開放穴を融着封止してなることを特徴とするコンデンサー絶縁油用酸化防止袋、
（２）熱融着性シートの連結方法が、該熱融着性シートの継ぎ目線より短いシールテープを該シートの両端から間隔をあけて継ぎ目線上に該継ぎ目線の両端部を残して融着し、該シールテープの端部の形状に相当する凹状部を有するリーク防止フィルムを該シールテープの端部に前記凹状部を嵌合させて継ぎ目線の両端部上に貼付し、かつ、該リーク防止フィルムを融着してなることを特徴とする第１項記載のコンデンサー絶縁油用酸化防止袋、
（３）熱融着性シートが熱可塑性ポリウレタン引布シートであることを特徴とする第１項又は第２項記載のコンデンサー絶縁油用酸化防止袋、及び
（４）融着加工がウエルダー加工で行うことを特徴とする第１項、第２項又は第３項記載のコンデンサー絶縁油用酸化防止袋、
を提供するものである。
【発明の効果】
【０００５】
本発明のコンデンサー絶縁油用酸化防止袋は、コンデンサー内部絶縁油用酸化防止用袋のリークを完全に防止することができ、封止加工時間を従来方法に比べ大幅に短縮でき、軽量で、かつ、丈夫なコンデンサー内部絶縁油用酸化防止用袋を提供することができる。
【発明を実施するための最良の形態】
【０００６】
本発明に用いる熱融着性シートは、耐油性、柔軟性、気密性であり、本発明の絶縁油用酸化防止袋に適するものであれば、公知のものを特に制限することなく使用することができる。熱融着性樹脂で繊維織布、編布、不織布などの繊維材料の上を被覆したシートを使用することができる。
本発明に用いる熱融着性シートの繊維材料には、繊維織布を好適に使用することができる。例えば、ポリエステル、ポリアミド、ポリエチレン、ポリプロピレン、ポリ酢酸ビニルポリビニルアルコール共重合物、ポリアクリロニトリルなどの合成繊維織布又は天然繊維織布などを単独又は共用で使用することができる。ポリエステル、又はポリアミド合成繊維織布を好適に使用することができる。
本発明に用いるポリエステル繊維織布は、公知のものを特に制限することなく使用することができる。例えば、ポリエチレンテレフタレート繊維織布などを好適に使用することができる。
本発明に用いるポリアミド繊維織布は、公知のものを特に制限することなく使用することができる。例えば、６ナイロン、６６ナイロンなどの繊維織布を好適に使用することができる。
【０００７】
本発明に用いる熱融着性シートの繊維織布の寸法及び厚さは、コンデンサーの大きさに応じて適宜選択することができる。
本発明に用いる熱融着性樹脂は、例えば、熱可塑性ポリウレタン樹脂、エチレン酢酸ビニル共重合樹脂などを使用することができる。
本発明に用いる熱融着性シートは、ポリエステル、又はポリアミド繊維織布上に熱可塑性ポリウレタン樹脂を被覆したシートを特に好適に使用することができる。
本発明に用いる熱融着性シートの縦及び横の長さは、本発明のコンデンサー絶縁油用酸化防止袋を収容するコンデンサー容器の寸法に応じて選択することができる。必要寸法になるように裁断し、また、必要に応じて連結して作製することができる。
本発明に用いる熱融着性シートの厚さは、コンデンサー容器の寸法に応じて選択することができる。通常０.５〜１.５ｍｍのものを使用することができる。０.６〜１.０ｍｍのものを好適に使用することができる。
本発明に用いる熱融着性シートの継ぎ目線は、前記熱融着性シートを連結するに際して、２枚の熱融着性シートを突き合わせて接合するための継ぎ目を形成する線である。
【０００８】
本発明に用いるシールテープは、気密性がよく、熱融着可能であれば、公知のものを特に制限することなく使用することができる。例えば、高密度、または低密度ポリエチレン樹脂フィルム、ポリプロピレン樹脂フィルム、ポリブチレン樹脂フィルム、ポリエチレンテレフタレート樹脂フィルム、６ナイロン、または６６ナイロン樹脂フィルム、エチレン酢酸ビニル共重合樹脂フィルム、ポリ塩化ビニル樹脂フィルム、ポリ塩化ビニリデン樹脂フィルム、ポリカーボネート樹脂フィルム、ポリスチレン樹脂フィルムなどを単独、又は複合して使用することができる。ポリプロピレン樹脂フィルム、ポリエチレンテレフタレート樹脂フィルム、エチレン酢酸ビニル共重合樹脂フィルムなどを好適に使用することができる。
本発明に用いるシールテープの長さは、本発明に用いる引布シートの継ぎ目線に合わせて選択することができる。引布シート端部からシールテープ端部までの間隔の長さをカットして継ぎ目線上に貼着することができる。
本発明に用いるシールテープの幅長さは、引布シートの継ぎ目線の長さ、シールテープの強度などとの関連において、引布シートを強固に連結することのできる幅長さを選択して使用することができる。通常本発明に用いるシールテープの幅長さは、１０〜１００ｍｍのものを使用することができる。
本発明に用いるシールテープの厚さは、０.２〜１.０ｍｍのものを使用することができる。０.４〜０.８ｍｍの厚さのものを好適に使用することができる。
本発明に用いる熱融着性シートの連結延伸は、熱融着性シートを連結するに際して２枚の引布シートの連結では所定の寸法に足りない場合には、前記の方法によって同種の熱融着性シート複数枚の端部を順次付き合わせ、所定の寸法にまで連結することができる。
【０００９】
本発明に用いる連結延伸した熱融着性シートは、本発明コンデンサー絶縁油用酸化防止袋形成のために所定の寸法に裁断された２枚を作製することができる。１枚を本発明に用いる上布引布シートに、他の１枚を下布引布シートにすることができる。上布引布シートの継ぎ目線と下布引布シートの継ぎ目線とが重なり合わないように所定の寸法に裁断された同一寸法の２枚を作製することができる。
本発明に用いる上布引布シートは、その継ぎ目線の内１本については、継ぎ目線の上端から下端までを全部封止するのではなく、一部を封止しないで残しておくことができる。後述するように、この開放穴から、加工中間段階で袋の内側を取り出し、内面と外面とを反転させることができる。
本発明に用いる下布引布シートは、開放穴は設けず全部の継ぎ目線を封止することができる。
本発明に用いる上布引布シートと下布引布シートとの重合融着は、上布引布シートの継ぎ目線と下布引布シートの継ぎ目線とが重なり合わないように作製された同一寸法の上布引布シートと下布引布シートとを重合し、全周縁部を熱融着することができる。これにより、継ぎ目線の一部に開放穴を有する上布引布シートと開放穴を有しない下布引布シートとが融着結合され袋体を形成することができる。
本発明に用いる継ぎ目線の開放穴は、上記の継ぎ目線の内１本について、継ぎ目線の上端から下端までを全部封止するのではなく、一部を封止しないで残した開放穴である。この開放穴から、加工中間段階で袋の内側を取り出し、内面と外面とを反転させることができる。該開放穴の大きさは、作製される本発明のコンデンサー絶縁油用酸化防止袋の内側を引き出し、袋の内面と外面とを反転させ得る寸法にすることができる。
【００１０】
本発明に用いる袋体の内面と外面との反転は、前記継ぎ目線の一部を封止しないで残した開放穴から袋の内面を引き出し、加工中の外表面が袋の内表面になるように反転させるものであって、これによりシールテープによってシールされた継ぎ目線は袋の内部に移行し、袋体の強度を増加させることができる。また、袋体形成のため上布引布シートと下布引布シートとを重合し、周縁部を熱融着することによって生ずる周縁融着突起部分を、この反転によって袋体の内側に収納できる。従来は袋体の内面と外面との反転をしていないため、袋体周縁融着部分は袋が膨脹時に突起状になり、コンデンサー壁面と接触し引っかかる障害があったが、これを解消することができるとともに熱融着部の強度を増大できる。
本発明に用いる継ぎ目線の開放穴の封止は、開放穴より内部の袋を引き出し表裏反転後、その開放穴より内部に当て板を入れ、この当て板とともに外部から開放穴を熱融着封止し、当て板は、別途設ける空気孔具を袋体に固定する穴から取り出し、空気孔具を固定後に残る隙間は熱融着によって完全に封止することができる。
本発明コンデンサー絶縁油用酸化防止袋に空気孔具を取り付けることができる。空気孔具はコンデンサー本体と接続し大気と連結するものであって、この目的を達成できるものであれば、公知のものを特に制限することなく使用することができる。例えば、フランジなどを使用することができる。ここに用いるフランジは、公知のものを特に制限することなく使用することができる。例えば、金属（鉄、アルミ）などを使用することができる。
本発明に用いる熱融着性シートの連結は、１枚の引布シートでは所定の寸法に足りない場合に、同種の熱融着性シート２枚の端部を付き合わせ、継ぎ目線をシールテープによって融着連結することができる。
【００１１】
本発明に用いる熱融着性シートの連結方法は、該引布シートの継ぎ目線の上端及び下端から内側に所定の間隔をあけて、該引布シートの継ぎ目線の上にシールテープを融着し、次に該引布シートの継ぎ目線の上端及び下端に、該引布シートの端部に沿って、凹状部がシールテープの端部と嵌合するようにリーク防止フィルムを貼着し、熱融着して連結することができる。
本発明に用いるシールテープの端末と引布シートの継ぎ目線の上端及び下端から内側に設ける間隔は、熱融着性シートの柔軟性、シールテープの厚さ、リーク防止フィルムの厚さ、凹状部でシールテープの端部と嵌合状況などによって適宜選択することができる。通常１０〜５０ｍｍにすることができる。
本発明に用いるリーク防止フィルムは、凹状型の形状を有するフィルムであって凹状部でシールテープの端部とリーク防止フィルムとが嵌合し、引布シートとともに熱融着し、引布シートとシールテープの融着端末部からのリークを完全に封鎖するためのものであって、この目的を達成できるものであれば、公知のものを特に制限することなく使用することができる。本発明に用いるシールテープに使用する合成樹脂フィルムを好適に使用することができる。
本発明に用いるリーク防止フィルムの横長さ及び縦長さは、本発明に用いるシールテープの幅長さ及び引布シート端部からシールテープ端部までの間隔の長さとの関連において、選択して使用することができる。通常横長さ３０〜１００ｍｍ、縦長さ１０〜５０ｍｍのものを使用することができる。
本発明に用いるリーク防止フィルムの厚さは、０.２〜１.０ｍｍのものを使用することができる。０.４〜０.８ｍｍの厚さのものを好適に使用することができる。
本発明に用いる凹状部でシールテープの端部とリーク防止フィルムとの嵌合は、引布シートの継ぎ目線端部での洩れを完全に封鎖するためのものであって、できるだけ隙間なく嵌合していることが望ましいが、作業時にシールテープとリーク防止フィルムとが重なって貼着されるのは避ける必要がある。わずかな隙間であれば、熱融着によって完全に封止可能である。本発明の封止方法によれば、従来の方法のように端末部において段差を生ずることはない。
【００１２】
本発明に用いる熱可塑性ポリウレタン樹脂は、気密性、柔軟性を有し、本発明の目的を達成できるものであれば、公知のものを特に制限することなく使用することができる。熱可塑性ポリウレタン樹脂は、ポリメリックグリコールからなるソフトセグメントと、ハードセグメントを構成する単分子鎖延長剤及びジイソシアネートよりなり、架橋高分子同様に強靭な物性を示す。すなわち、引っ張り物性、耐摩耗性、機械物性、耐寒性、耐溶剤性などが優れており、かつ熱融着が可能である。
ポリメリックグリコールには、公知の熱可塑性ポリウレタン樹脂原料のポリエステルポリオール、ポリエーテルポリオール、または、他の熱可塑性ポリウレタン樹脂原料の高分子ポリオールのいずれも特に制限なく使用することができる。
ポリエステルポリオールとしては、例えば、ポリエチレンアジペート、ポリブチレンアジペート、または、この共重合体、ポリカプロラクトン、ポリカーボネートポリオール、ポリヘキサメチレンアジペート、ポリネオペンチルアジペートなどを単独又は共重合して、若しくは混合して特に制限なく使用することができる。
ポリエーテルポリオールとしては、例えば、ポリエチレングリコール、ポリプロピレングリコール、ポリテトラメチレングリコールなどを単独又は共重合して、若しくは混合して使用することができる。ポリテトラメチレングリコールを特に好適に使用することができる。
他の高分子ポリオールとしては、例えば、トリレンジアミンにエチレンオキサイド又はプロピレンオキサイド付加ポリオールなどを、単独又は共重合して、若しくは混合して使用することができる。
単分子鎖延長剤としては、例えば、エチレングリコール、プロピレングリコール、ブチレングリコール、ビスヒドロキシルエチルベンゼン、エチレンジアミン、プロピレンジアミン、トリレンジアミン、ジアミノジフェニルメタンなどを、単独又は共重合して、若しくは混合して使用することができる。
【００１３】
ジイソシアネートとしては、例えば、トリレンジイソシアネート、ジフェニルメタンジイソシアネート、ヘキサメチレンジイソシアネート、イソホロンジイソシアネート、キシリレンジイソシアネートなどを、単独又は共重合して、若しくは混合して使用することができる。ジフェニルメタンジイソシアネートを特に好適に使用することができる。
本発明熱融着性シートに用いる熱可塑性ポリウレタン樹脂は、上記ポリメリックグリコール、単分子鎖延長剤、ジイソシアネート、触媒及び必要に応じてその他の添加剤を加えて、ＯＨ／ＮＣＯの当量比ほぼ１／１になるように公知の方法によって反応させることによって製造することができる。
本発明に用いる熱可塑性ポリウレタン樹脂は、基材の繊維織布上に公知の方法を特に制限なく使用して被覆することができる。例えば、該熱可塑性ポリウレタン樹脂を有機溶剤溶液にして塗布することができる。本発明に用いる有機溶剤は本発明に用いる熱可塑性ポリウレタン樹脂を溶解できるものを特に制限することなく使用することができる。例えば、ジメチルフォルムアルデヒド（ＤＭＦ）、メチルエチルケトン（ＭＥＫ）、トルエン、キシレン、酢酸ブチル、メチルイソブチルケトン（ＭＩＢＫ）などを使用することができる。
【００１４】
本発明に用いる熱融着は、本発明の目的を達成できるものであれば、公知のものを特に制限することなく使用することができる。例えば、電熱加熱、赤外線照射加熱、高周波加熱などを使用することができる。特に高周波ウエルダー加熱を好適に使用することができる。
本発明に用いるウエルダー加工は、本発明の目的を達成できるものであれば、公知のものを特に制限することなく使用することができる。例えば、酢酸ビニル、高密度ポリエチレンなどを使用することができる。高周波加熱ウエルダー機を特に好適に使用することができる。
本発明コンデンサー絶縁油用酸化防止袋絶縁油が接する絶縁油は、通常使用される公知のコンデンサー絶縁油を特に制限することなく使用することができる。例えば、シリコンオイルなどを使用することができる。
【実施例】
【００１５】
以下に、実施例を挙げて本発明をさらに詳細に説明するが、本発明はこれらの実施例によりなんら限定されるものではない。
図面を用いて本発明のコンデンサー絶縁油用酸化防止袋作製の１例を示す。
図１は、コンデンサー絶縁油用酸化防止袋の斜視図である。引布シート１、１'を継ぎ目線２でシールテープ３によって連結した引布シート２枚を重ね合わせ、上布と下布の融着線６で全周縁部を熱融着封鎖して袋体にし、表裏反転後空気孔具Ｂを設けたコンデンサー絶縁油用酸化防止袋Ａを示している。図２は、引布継ぎ目線シール部を示す平面図である。２枚の引布シート１、１'を継ぎ目線２でシールテープ３によって融着連結し、リーク防止フィルム４の凹状部をシールテープ３の端部と嵌合部５において嵌合している。２枚の引布シート１、１'、シールテープ３の端部及びリーク防止フィルム４を継ぎ目線２上の端部で熱融着した状況を示している。ｒはリーク防止フィルム横長さであり、ｓはリーク防止フィルム縦長さである。ｔは引布シート端部からシールテープ端部までの間隔であり、このｔは、凹状型の底部が引布シートの外へはみ出さない長さに一致している。ｗはシールテープ幅長さである。Ｃ−Ｃ線は継ぎ目線シール部切片位置を示している。図３は、引布継ぎ目線シール部の断面図である。図２のＣ−Ｃ線位置でのシール部の断面図を示している。２枚の引布シート１、１'を、継ぎ目線２で突き合わせて、シールテープ３の端部がリーク防止フィルム４の凹部と嵌合している状況を示している。
【００１６】
実施例１
引布シート１、１'は、厚さ５ｍｍ、長さ２,０００ｍｍ、幅１,０００ｍｍのポリエステル合成繊維織布［帝人(株)社製、「８０５０」］に、熱可塑性ポリウレタン樹脂［ＢＡＳＦ(株)社製、「ＡＳＣ用ウレタン」］を厚さ２０μｍ被覆した同じ引布シートを使用した。シールテープは厚さ０.８ｍｍ、幅長さｗ５０ｍｍ、長さ１,０００ｍｍのポリエチレンテレフタレートフィルム製のシールテープ３［帝人(株)社製、「８０５０」］を使用した。このシールテープは、引布シート端部からシールテープ端部までの間隔ｔを、両端とも２０ｍｍになるようにカットして、引布シートの継ぎ目線２上に貼着し、熱融着した。このとき、中央部において、継ぎ目線の一箇所２００ｍｍはシールテープを融着せず、開放穴として残した。リーク防止フィルム４は、厚さ０.８ｍｍのポリエチレンテレフタレートフィルム［ＢＡＳＦ(株)社製、「ＡＳＣ用ウレタン」］を用いて作製した。縦長さｓ５０ｍｍ、横長さｒ９０ｍｍ、凹部底面の間隔ｔを２０ｍｍに合わせて作製したリーク防止フィルム４を引布シート１、１'端部に沿ってシールテープ３端部と、嵌合部５において隙間なく嵌合した。この引布シート１、１'端部を挟んで当て板と高周波ウエルダー機により圧着し熱融着を行うことによって引布シート１、１'端部とシールテープ３端部とリーク防止フィルム４とは完全に融着連結して上布引布シートを作製した。上布引布シートとおなじサイズに、かつ、開放穴を設けずに他の１枚の下布引布シートを作製した。上布と下布とは重合したとき、継ぎ目線が重ならないように作製した。上布と下布を重合し、上布と下布の融着線６で全周縁部を熱融着封止し、袋体にした。次に開放穴から、袋の内部の引布シートを引き出し、袋の内外を反転させた。この開放穴を内部に入れたアルミ製当て板を挟んで外部から熱融着封止し、アルミ製当て板は、別に設けた空気孔具Ｂ取り付け用の穴から取り出し、空気孔具Ｂとしてフランジを空気孔具Ｂ用の穴に引布シートと一体化するように固定装着し、取り付け部分は熱融着封止した。気密テストを行い洩れのないことを確認し、コンデンサー絶縁油用酸化防止袋Ａを完成した。引布シートの裁断から５時間で完成させることができた。従来のＮＢＲ引布プレス加硫接着方式であれば、４８時間を必要としていたので、大幅な工程時間の短縮ができた。このコンデンサー絶縁油用酸化防止袋をコンデンサー容器に取り付け、加圧、減圧テストを行い、袋からコンデンサー容器内部へ空気の漏洩のないことを確かめた。このコンデンサー絶縁油用酸化防止袋の重さは２０ｋｇであり、同一サイズのＮＢＲ引布プレス加硫接着コンデンサー絶縁油用酸化防止袋の重さの約半分で、取り扱いがはるかに容易になった。
【００１７】
実施例２
引布シート１、１'は厚さ３ｍｍ、長さ１,０００ｍｍ、幅５００ｍｍ、の６６ナイロン合成繊維織布［帝人(株)社製、「８０５０」］に、熱可塑性ポリウレタン樹脂［ＢＡＳＦ(株)社製、「ＡＳＣ用ウレタン」］を厚さ２０μｍ被覆した同じ引布シートを使用した。シールテープは厚さ０.４ｍｍ、幅ｗ３０ｍｍ、長さ５００ｍｍの６６ナイロン樹脂製のシールテープ３［ＢＡＳＦ(株)社製、「ＡＳＣ用ウレタン」］を使用した。このシールテープは、引布シート端部からシールテープ端部までの間隔ｔを両端とも１０ｍｍになるようにカットして、引布シートの継ぎ目線２上に貼着し、熱融着した。このとき、中央部において、一箇所１５０ｍｍはシールテープを貼着せず、開放穴として残した。リーク防止フィルム４は、厚さ０.４ｍｍの６６ナイロン樹脂製フィルム［ＢＡＳＦ(株)社製、「ＡＳＣ用ウレタン」］を用いて作製した。縦長さｓ２０ｍｍ、横長さｒ５０ｍｍ、凹部底面の間隔ｔを１０ｍｍに合わせて作製した。別に、このように連結した引布シートとおなじサイズに、かつ、開放穴を設けずに作製した他の１枚の引布シートを作製した。これ以外は実施例１と同様に行い、空気の漏洩のないコンデンサー絶縁油用酸化防止袋を完成した。引布シートの裁断から５時間で完成させることができた。このコンデンサー絶縁油用酸化防止袋の重さは、２０ｋｇであり、同一サイズのＮＢＲ引布プレス加硫接着コンデンサー絶縁油用酸化防止袋の重さの約半分であった。
【図面の簡単な説明】
【００１８】
【図１】コンデンサー絶縁油用酸化防止袋の斜視図である。
【図２】引布継ぎ目線シール部を示す平面図である。
【図３】引布継ぎ目線シール部の断面図である。
【符号の説明】
【００１９】
１、１'  引布シート
２  継ぎ目線
３  シールテープ
４  リーク防止フィルム
５  嵌合部
６  上布と下布の融着線
Ａ  コンデンサー絶縁油用酸化防止袋
Ｂ  空気孔具
Ｃ−Ｃ  継ぎ目線シール部切片位置
ｒ  リーク防止フィルム横長さ
ｓ  リーク防止フィルム縦長さ
ｔ  引布シート端部からシールテープ端部までの間隔
ｗ  シールテープ幅長さ
【図１】
2005022733.tif 000003
【図２】
2005022733.tif 000004
【図３】
2005022733.tif 000005